(57)【要約】【課題】  環境問題の点から好ましく、作業性が良いため生産コストが低く、十分な酸素バリア性を有し、良好な開封性を有する分配パッケージの蓋材用共押出フィルムを提供する。【解決手段】  表層、中間層およびシール層をこの順に積層した分配パッケージの蓋材用共押出フィルムにおいて、表層を、少なくとも１層の芳香族ナイロン系樹脂層より構成し、中間層およびシール層のそれぞれを、少なくとも１層のポリエチレン系樹脂（ＰＥ）層より構成し、表層と中間層との間に接着性樹脂からなる接着層を有し、かつ芳香族ナイロン系樹脂層を主構成層とする。【選択図】  図１
2006103737.tif 000002
【特許請求の範囲】
【請求項１】
表層、中間層およびシール層をこの順に積層した共押出フィルムであって、
前記表層が、少なくとも１層の芳香族ナイロン系樹脂層より構成され、
前記中間層およびシール層のそれぞれが、少なくとも１層のポリエチレン系樹脂（ＰＥ）層より構成され、
前記表層と前記中間層との間に接着性樹脂からなる接着層を有し、かつ前記芳香族ナイロン系樹脂層が主構成層をなしていることを特徴する、分配パッケージの蓋材用共押出フィルム。
【請求項２】
前記ＰＥが、低密度ポリエチレン（ＬＤＰＥ）、直鎖状低密度ポリエチレン（ＬＬＤＰＥ）、高密度ポリエチレン（ＨＤＰＥ）、またはこれらの混合物である、請求項１に記載の分配パッケージの蓋材用共押出フィルム。
【請求項３】
前記芳香族ナイロン系樹脂層を構成する樹脂が、ＭＸＤ−６またはＭＸＤ−６と６−ナイロン（６−Ｎｙ）との混合物である、請求項１または２に記載の分配パッケージの蓋材用共押出フィルム。
【請求項４】
前記中間層の厚みに対する前記表層の厚み比が、１以上、２２５以下である、請求項１〜３のいずれかに記載の分配パッケージの蓋材用共押出フィルム。
【請求項５】
各層の合計厚みが５０μｍ以上、６００μｍ以下である、請求項１〜４のいずれかに記載の分配パッケージの蓋材用共押出フィルム。
【請求項６】
前記表層と前記中間層との層間剥離強度が３．９Ｎ／１５ｍｍ以上、１５Ｎ／１５ｍｍ以下である、請求項１〜５のいずれかに記載の分配パッケージの蓋材用共押出フィルム。
【請求項７】
請求項１〜６のいずれかに記載の共押出フィルムにより形成された分配パッケージの蓋材。
【請求項８】
請求項７に記載の蓋材を使用した分配パッケージ。
【発明の詳細な説明】
【技術分野】
【０００１】
本発明は、分配パッケージの蓋材用共押出フィルムに関する。ここで、「分配パッケージ」とは、例えば図２に示すように軟質フィルムを深絞りして、連通する左右２室に成形した底材１に、例えばジャム、ケチャップ、ソース、練り辛子等のような粘ちょう、かつ流動性を有する食品等を収容し、本発明の蓋材２で上記底材１の開口を密閉して得られる分配パッケージ２００である。本発明の蓋材２には、分配パッケージ２００の外側へ突出する凸部３を設けるとともに、凸部３の長手方向と直交するように蓋材２の表面部にハーフカット４が入れられている。分配パッケージ２００の蓋材２を底材１の方向に曲げると、凸部３に曲げ応力が集中して凸部３がハーフカット４に沿って裂け、蓋材２が開口する。さらに蓋材２の左右を密着するように押し込むことにより、蓋材２による押圧力で底材１内部に収容されている流動性を有する食品等が上記開口から吐出される。したがって、分配パッケージ２００によれば、蓋材２を折り曲げてそのまま押しつぶすという簡単な操作により、パッケージ２００内部の収容物を、手を汚さずに、かつ使用者が所望する方向へと押出すことができる。かかるパッケージの基本構成は特許文献１に開示されている。
【背景技術】
【０００２】
従来、分配パッケージの蓋材には、プラスチックシートとして塩化ビニル（以下において「ＰＶＣ」と省略する場合がある。）を使用し、このＰＶＣからなるシート（ＰＶＣシート）に表印刷を施したものと共押出フィルムとをドライラミネート法などの方法により貼り合せて形成した積層体が使用されていた（特許文献２参照）。かかる積層体の層構成の一例を以下に示す。
【０００３】
（表印刷）ＰＶＣシート／／共押出フィルム（ＥＶＯＨ層／Ｎｙ層／ＰＥ層／シール層）
【０００４】
上記層構成において、「シール層」とは分配パッケージの蓋材２において、底材１との接合面を構成する層をいう。また、「シート」は、共押出フィルムとは別途作成されたシート状部材を意味する。また、上記層構成における表記「／／」は、その前後に記載されている層がドライラミネート法により接合されていることを示し、「／」はその前後に記載されている層が共押出法により接合されていることを示している（以下、本明細書において、同様の表記を使用する。）。また、「ＥＶＯＨ」はエチレン−酢酸ビニル共重合体ケン化物樹脂を意味し、「Ｎｙ」はポリアミド樹脂を意味し、「ＰＥ」はポリエチレン樹脂を意味する。
【特許文献１】特開昭５９−１０３８６６号公報
【特許文献２】特開昭６４−３７３７０号公報
【発明の開示】
【発明が解決しようとする課題】
【０００５】
しかし、ＰＶＣは廃棄焼却の際に塩素系ガスが発生する可能性があるため、環境保護の観点から使用が敬遠され、特に食品業界においてその傾向が強く、ＰＶＣの代替材料が求められていた。また、上記の積層体の作製に際しては、ドライラミネート工程が必須であったため、接着工程において層間に気泡が入りやすく、層間剥離強度が低下するとともに、外観性が損なわれ、かつ残留溶剤により食品の安全性が低下するといった問題があった。また、この方法では、積層工程が複雑化するため、生産性が悪化し、製造コストがかかってしまうという問題があった。
【０００６】
さらに、ＰＶＣシートの酸素バリア性は十分ではないため、酸素バリア性を付与するために共押出フィルムにＥＶＯＨ層を積層することが必要であり、また、２０〜１００μｍのフィルムを製膜し、そのメルトテンションを保つために、Ｎｙ層を積層することが必要であった。これにより、層構成が複雑になってしまい、蓋材の開封性を左右する因子である共押出フィルムの膜切れ性を調整することが困難であった。
【０００７】
また、上記の積層体においては、共押出フィルムとして強靭なＮｙ層が存在するにもかかわらず、ＰＶＣの優れた割れ性のため、分配パッケージの蓋材の開封性には問題が生じていなかったが、環境問題の観点から、ＰＶＣシートを使用しない場合には、強靭なＮｙ層が蓋材の開封性に悪影響を与えることになる。
【０００８】
そこで、本発明は、環境問題の点から好ましく、作業性が良いため生産コストが低く、十分な酸素バリア性を有し、かつ良好な開封性を有する分配パッケージの蓋材用共押出フィルムを提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。また、以下において、「表層」とは、分配パッケージの蓋材用共押出フィルムにおいて、底材と接合される側とは反対側の面を有する層をいう。また「シール層」とは分配パッケージの蓋材用共押出フィルムにおいて、底材との接合面を構成する層をいう。また「中間層」とは、上記表層とシール層とに挟まれた層をいう。さらに「主構成層」とは、分配パッケージの蓋材用共押出フィルムにおいて層厚が最も大きい層をいう。
【００１０】
第一の本発明は、表層（１０）、中間層（２０）およびシール層（３０）をこの順に積層した共押出フィルムであって、表層（１０）が、少なくとも１層の芳香族ナイロン系樹脂層（以下、「ＡＮｙ層」と省略する場合がある。）（１１）より構成され、中間層（２０）およびシール層（３０）のそれぞれが、少なくとも１層のポリエチレン系樹脂層（以下、「ＰＥ層」と省略する場合がある。）より構成され、前記表層（１０）と前記中間層（２０）との間に接着性樹脂からなる接着層（４０）を有し、かつＡＮｙ層（１１）が主構成層をなしていることを特徴する、分配パッケージの蓋材用共押出フィルム（１００）である。
【００１１】
ＰＥは、低密度ポリエチレン（以下、「ＬＤＰＥ」と省略する場合がある。）、高密度ポリエチレン（以下、「ＨＤＰＥ」と省略する場合がある。）、またはこれらの混合物であることが好ましい。
【００１２】
ＡＮｙ層（１１）を構成する樹脂は、ＭＸＤ−６またはＭＸＤ−６と６−ナイロン（６−Ｎｙ）との混合物であることが好ましい。
【００１３】
中間層（２０）の厚みに対する表層（１０）の厚み比は、１以上、２２５以下であることが好ましい。
【００１４】
各層の合計厚みは、５０μｍ以上、６００μｍ以下であることが好ましい。
【００１５】
表層（１０）と中間層（２０）との接着強度は、３．９Ｎ／１５ｍｍ以上、１５Ｎ／１５ｍｍ以下であることが好ましい。
【００１６】
第二の本発明は、上記の共押出フィルム（１００）により形成された分配パッケージの蓋材（２）である。
【００１７】
第三の本発明は、上記の蓋材（２）を使用した分配パッケージ（２００）である。
【発明の効果】
【００１８】
本発明の分配パッケージの蓋材用共押出フィルムによると、ＰＶＣシートを用いていないので、環境問題の点から好ましい。また、本発明の分配パッケージの蓋材用共押出フィルムによれば、単純な層構成を有する共押出フィルムを共押出法により成形できるため、ドライラミネート作業は不要であり、作業性を向上でき、かつ生産コストの低廉化を図ることができる。また、本発明の分配パッケージの蓋材用共押出フィルムは、芳香族ナイロン系樹脂層を表層に有しているため、従来必須とされていたＥＶＯＨ層を形成しなくても良好な酸素バリア性、製膜性および開封性（易割れ性）を得ることができる。
【発明を実施するための最良の形態】
【００１９】
以下本発明を図面に示す実施形態に基づき説明する。
図１に、本発明の分配パッケージの蓋材用共押出フィルム１００の一実施形態を示す。本発明の分配パッケージの蓋材用共押出フィルム１００は、表層１０、中間層２０およびシール層３０を、この順に有する。図１においては、本発明における好ましい実施形態として、表層１０として芳香族ナイロン系樹脂層１１（ＡＮｙ層１１）、中間層２０としてポリエチレン系樹脂層２１（以下、「ＰＥ第二層２１」と省略する場合がある。）、シール層３０としてポリエチレン系樹脂層３１（以下、「ＰＥ第一層３１」と省略する場合がある。）がそれぞれ用いられている。かかる層構成においては、シール層３０側から表層１０に向かって、ＰＥ第一層３１、ＰＥ第二層２１、接着層４０、ＡＮｙ層１１が順に積層されている。また、本発明の共押出フィルム１００は、一回の共押出工程で作製することができるので、生産コストを低くすることができる。以下、各層について、順に説明する。
【００２０】
＜表層＞
表層１０は、少なくとも１層のＡＮｙ層１１より構成される。ＡＮｙ層１１とは、芳香族ナイロン系樹脂を主成分として含む層である。ここで、「主成分として含む」とは、層全体の質量を基準（１００質量％）として、そのものを５０質量％以上含むことをいい、好ましくは７０質量％以上含むことをいい、より好ましくは９０質量％以上含むことをいい、適宜、他の樹脂を含んでいてもよい。他の樹脂は特に限定されないが、例えば、６ナイロン、６６ナイロン、６／６６ナイロン、１２ナイロン、１１ナイロン、６／１０ナイロン、６／１２ナイロンからなる群から選ばれる１種または２種以上の脂肪族ナイロン系樹脂、および６Ｉ／６Ｔナイロンが挙げられる。この中でも他の樹脂としては、脂肪族ナイロン系樹脂が好ましい。
【００２１】
ＡＮｙ層１１には、その他、本発明の効果を損なわない程度の耐熱安定剤、耐酸化安定剤、耐候安定剤、紫外線吸収剤、顔料、染料等の添加剤を含んでもよい。
【００２２】
芳香族ナイロン系樹脂（以下、「ＡＮｙ」と省略する場合がある。）は、特に限定されずに種々のものを用いることができ、例えば、芳香族ジアミン単位を有するもの、または芳香族ジカルボン酸単位を有するものが好ましく用いられる。具体例としては、キシレン系ポリアミドを挙げることができる。キシレン系ポリアミドは、メタキシレンジアミン単独、またはメタキシレンジアミンを６０質量％以上、好ましくは７０質量％以上と、パラキシレンジアミンを４０質量％以下、好ましくは３０質量％以下からなるジアミン混合物と、炭素数６〜１２の脂肪族二塩基酸、例えば、アジピン酸、セバチン酸、スペリン酸、ウンデカン二酸、ドデカン二酸等との重縮合反応により合成されるポリアミド樹脂である。より具体的には、ポリメタキシレンアジパミド、ポリメタキシレンセバカミド、ポリメタキシレンスペラミド等の単独重合体、メタキシレン／パラキシレンアジパミド共重合体、メタキシレン／パラキシレンピメラミド共重合体、メタキシレン／パラキシレンアゼラミド共重合体、メタキシレン／パラキシレンアジパミド／セバカミド共重合体等が挙げられる。これらの中でも、メタキシレンジアミンとアジピン酸との重縮合反応から得られる結晶性のポリメタキシレンアジパミド（ＭＸＤ−６）が好ましい。
【００２３】
ＡＮｙは、耐熱性と剛性の点から、ガラス転移温度（Ｔｇ）が、下限が６０℃以上のものが好ましく、６５℃以上のものがより好ましく、７０℃以上のものがさらに好ましい。また、その上限は、９０℃以下のものが好ましく、８５℃以下のものがより好ましく、８０℃以下のものがさらに好ましい。また、この中でも、Ｔｇが７５℃のものが最も好ましい。ＡＮｙを具体的に例示すると、例えば、三菱瓦斯化学社製の商品名「ＭＸナイロン」を挙げることができる。また、ＡＮｙは、キャスト単層／多層フィルム用途のグレードのものを好適に使用することができる。
【００２４】
ＡＮｙ層１１を構成する樹脂は、上記のＭＸＤ−６またはＭＸＤ−６と６−ナイロン（６−Ｎｙ）との混合物であることが好ましい。ＭＸＤ−６と６−Ｎｙとの混合物を用いた場合は、市場価格の低廉な６−Ｎｙをブレンドすることによって、本発明の共押出フィルム１００の製造コストを低く抑えることができるので好ましい。また、ＭＸＤ−６のみを用いた場合は、キャスィングロール温度を上記のガラス転移温度（Ｔｇ：６０〜９０℃）より低い温度で結晶化させることが好ましい。これにより、曲げ弾性率が非常に高くなることを防ぎ、押出製膜ラインで巻き取りが上手くいかず、割れが発生するという事態を避けることができる。また、製膜後、ロール状に巻けた場合において、巻きぐせがついてしまい、包装機に導入しづらいという事態を避けることができる。
【００２５】
また、６−Ｎｙをブレンドすることにより、上記のような曲げ弾性率が高くなる事態を避けることができる。配合割合としては、ＡＮｙ層１１の全体の質量を基準（１００質量％）として、下限としては１０質量％以上の６−Ｎｙを配合することが好ましく、また、上限としては５０質量％以下が好ましく、４０質量％以下がより好ましい。これにより、ＡＮｙ層１１の曲げ弾性率を下げて、柔軟性をもたらすことができ、製膜適性を上げることが可能となる。
【００２６】
ＡＮｙ層１１を構成する樹脂としてＭＸＤ−６と６−Ｎｙとの混合物を用いた場合、例えば、ＡＮｙ層１１の全体の質量を基準（１００質量％）として６−Ｎｙを５０質量％用いた場合は、ＡＮｙ層１１の層厚みを１２０μｍ以上とすることによって、フィルム全体の酸素透過率を３ml/m2・0.1MPa・day（cc/m2・atm・dayと同単位。以下同じ。）以下とすることができる。本明細書において、酸素透過率は、２３℃、６０％ＲＨの条件下、ＪＩＳ  Ｋ７１２６に従って測定した。
【００２７】
上記の表層１０におけるＡＮｙ層１１は、分配パッケージの蓋材用共押出フィルム１００において主構成層を形成している。ここで、以下において説明する中間層２０の厚みに対する表層１０の厚み比は、下限が、１以上であることが好ましく、５以上であることがより好ましく、１０以上であることがさらに好ましい。また、その上限は、２２５以下であることが好ましく、２００以下であることがより好ましく、１５０以下であることがさらに好ましい。
【００２８】
上記の表層で用いられるＡＮｙは、その種類により異なるが、融点は、下限が２３０℃以上であることが好ましく、２４０℃以上であることがさらに好ましい。また、その上限は２５０℃以下であることが好ましい。また、比重については、下限が１．１９５以上であることが好ましく、１．２００以上であることがさらに好ましい。また、その上限は１．２７５以下であることが好ましく、１．２５０以下であることがさらに好ましい。
【００２９】
ＡＮｙ層１１の厚みとしては、単層の場合には１層当たりの厚み、または２層以上形成する場合には、合計の厚みがそれぞれ、下限が５０μｍ以上であることが好ましく、１００μｍ以上であることがより好ましく、１８０μｍ以上であることがさらに好ましい。また、その上限については、４５０μｍ以下であることが好ましく、３５０μｍ以下であることがより好ましく、３００μｍ以下であることがさらに好ましい。ＡＮｙ層１１の厚みが薄すぎると、剛性が足りず、割れにくくなる場合がある。一方、ＡＮｙ層１１の厚みが厚すぎると、剛性が強く硬すぎて二つに折り曲げられない場合がある。
【００３０】
＜中間層、シール層＞
中間層２０は、少なくとも１層のポリエチレン系樹脂層２１（ＰＥ第二層２１）より構成されている。また、シール層３０は、少なくとも１層のポリエチレン系樹脂層３１（ＰＥ第一層３１）より構成されている。ＰＥ第一層３１およびＰＥ第二層２１とは、ポリエチレン系樹脂を主成分として含む層である。また、これらの層には、本発明の効果を損なわない程度に他の樹脂（例えばエチレン酢酸ビニル共重合体樹脂（ＥＶＡ））が含まれていてもよく、さらに上記のＡＮｙ層１１に添加したものと同様の添加剤が含まれていてもよい。
【００３１】
ポリエチレン系樹脂としては、特に限定されず、種々のものを用いることができる。例えば、低密度ポリエチレン（ＬＤＰＥ）、直鎖状低密度ポリエチレン（ＬＬＤＰＥ）、高密度ポリエチレン（ＨＤＰＥ）、エチレン−酢酸ビニル共重合体（ＥＶＡ）、エチレン−エチレンアクリレート共重合体、エチレン−アクリル酸共重合体、エチル−メチルアクリレート共重合体、エチレン−メチルメタクリレート共重合体、エチレン系アイオノマー樹脂、またはこれらの混合物を用いることが好ましい。かかる構成をとることによって、ＬＤＰＥまたはＬＬＤＰＥとＨＤＰＥとの配合比率を自由にコントロールして、分配パッケージを開封する際における蓋材の割れ性や、表層１０との接着強度を調節することができる。また、両者の配合比率によって、ＰＥ層２１、３１の裂け性を調製することができる。ＨＤＰＥの割合が多いほうが、より裂け性が良い。また、ＬＤＰＥ（またはＬＬＤＰＥ）の配合を増やすことで、メルトテンションを高めて製膜性の安定化を図ることができる。ＬＤＰＥまたはＬＬＤＰＥとＨＤＰＥの配合比率（ＬＤＰＥまたはＬＬＤＰＥ：ＨＤＰＥ）は、質量比で、「９０：１０」〜「１０：９０」であることが好ましい。
【００３２】
ＬＤＰＥとしては、密度が０．９２以上のものが好ましく、ＨＤＰＥとしては、密度が０．９５以上のものが好ましい。密度を高くすることにより、ＰＥ層に良好な裂け性を付与することができる。
【００３３】
ＰＥ第一層３１は、シール性および適度な開封性を確保すべくＬＤＰＥまたはＬＬＤＰＥの配合比を高くすることが好ましい。一方、ＰＥ第二層２１は、主構成層たるＡＮｙ層１１の割れに伴って、層（膜）の「切れ」の伝播が良好に行われる必要があり、かかる要請からＨＤＰＥを配合することが好ましい。ＰＥ第二層２１における、ＬＤＰＥまたはＬＬＤＰＥとＨＤＰＥとの配合比は、４０〜８０：６０〜２０、好ましくは５０〜８０：５０〜２０、さらに好ましくは６０〜８０：４０〜２０とすることが望ましい。このような配合をとることによって、ＬＤＰＥまたはＬＬＤＰＥとＨＤＰＥとの配合比率を自由にコントロールして、パッケージを開封する際の蓋材の開封性や、ＭＸＤ−６層１１との層間剥離強度を調節することができる。このように、両者の配合によって、ＬＤＰＥ（ＬＬＤＰＥ）によりメルトテンションを高めて製膜性の安定化を図ること、および、ＨＤＰＥにより開封性に優れること、という特性を併せ持つことができる。
【００３４】
ＰＥの分子量は、ＰＥの種類により異なるが、一つの目安として、成形温度（押出温度：１９０℃）における２１．１８Ｎ（２．１６ｋｇ荷重下）におけるメルトフローレート（ＭＦＲ）の下限が１ｇ／１０分以上であるグレードが好ましく、２ｇ／１０分以上であるものがより好ましく、３ｇ／１０分以上であるものがさらに好ましい。また、その上限は、１０ｇ／１０分以下であるものが好ましく、８ｇ／１０分であるものがより好ましく、７ｇ／１０分であるものがさらに好ましい。押出温度で２１．１８ＮにおけるＭＦＲが１ｇ／１０分以上であれば、ドローダウンが少なく、かつ高速成形性に優れるため好ましい。またＭＦＲが１０ｇ／１０分以下であれば、適切な成形温度での溶融粘度が低すぎることもなく、ドローダウンが少なく成形に適したものにすることができる。ここで、ＭＦＲは、ＪＩＳ  Ｋ  ７２１０に従って測定した。
【００３５】
ＰＥ第一層の厚みとしては、下限が２μｍ以上であることが好ましく、３μｍ以上であることがより好ましい。また、その上限については、３０μｍ以下であることが好ましく、２０μｍ以下であることがより好ましい。ＰＥ第二層の厚みとしては、下限が２μｍ以上であることが好ましく、３μｍ以上であることがより好ましい。また、その上限については、５０μｍ以下であることが好ましく、４０μｍ以下であることがより好ましく、２０μｍ以下であることがさらに好ましい。このような層厚とすることにより、蓋材の開封性を良好にして、かつ、シール性を良好にすることができる。
【００３６】
＜接着層＞
接着層４０を形成する接着性樹脂としては、ＡＮｙ層１１とＰＥ第二層２１とを必要な強度に接着することができれば特に限定されないが、不飽和カルボン酸またはその誘導体で変性されたポリオレフィン系樹脂が好適に用いられる。かかる不飽和カルボン酸としては、アクリル酸、メタクリル酸、マレイン酸、フマル酸、クロトン酸、イタコン酸、シトラコン酸等が挙げられる。また、これら不飽和カルボン酸のエステルや無水物等の不飽和カルボン酸誘導体を用いることもできる。このような不飽和カルボン酸誘導体の例としては、アクリル酸メチル、メタクリル酸メチル、アクリル酸エチル、アクリル酸プロピル、アクリル酸ブチル、メタクリル酸ブチル、酢酸ビニル、グリシジルアクリレート、グリシジルメタクリレート、アクリルアミド、メタクリルアミド、アクリル酸ナトリウム等を挙げることができる。接着性樹脂として具体的には、三井化学（株）製、商品名「アドマー」が市販されており、これを使用するのが好ましい。
【００３７】
接着層４０の厚みとしては、良好な層間剥離強度（接着強度）を得ることから、下限が２μｍ以上であることが好ましく、３μｍ以上であることがより好ましく、５μｍ以上であることがさらに好ましい。また、その上限については、５０μｍ以下であることが好ましく、３０μｍ以下であることがより好ましく、２５μｍ以下であることがさらに好ましい。
【００３８】
ＡＮｙ層１１とＰＥ第二層２１との層間剥離強度は、下限が３．９Ｎ／１５ｍｍ幅以上であることが好ましく、６Ｎ／１５ｍｍ幅以上であることがより好ましい。また、その上限については、１５Ｎ／１５ｍｍ幅以下であることが好ましい。層間剥離強度が小さすぎると、これらの層間で剥離が生じて、ＡＮｙ層１１は割れるが、ＰＥ第二層２１およびＰＥ第一層３１は裂けずに、開封しない。よって、内容物を吐出することができない。また、層間剥離強度が大きすぎると、ＰＥ第二層２１およびＰＥ第一層３１はＡＮｙ層１１の割れ方向に追従した形で、大きく開封してしまう。これにより、内容物の粘ちょう体が飛び出す際、開封口が定まらず、標的とは異なった方向に飛んでしまう。これに対して、層間剥離強度が、上記の範囲内であれば、ＡＮｙ層１１が割れて、続いてＰＥ第二層２１からＰＥ第一層３１が、延伸されながら、伸ばされ中央部から徐々に開封口が開いていくため、良好な開封の挙動となり、内容物である粘ちょう体を標的通りに吐出することが可能となる。層間剥離強度は、１５ｍｍ幅の共押出複合フィルムを常温で引張試験機により２００ｍｍ／分の引張速度で１８０°方向に剥離したときの最大荷重を測定することにより求めることができる。
【００３９】
また、ＰＥ第二層と接着層の層間剥離強度は、４．９Ｎ／１５ｍｍ幅以上であることが好ましい。
【００４０】
＜印刷層＞
本発明の分配パッケージの蓋材用共押出フィルム１００においては、表層１０上に、印刷層を有し、その上にさらに、ラミネート層を有している構成にすることもできる。このような構成により印刷層を設けて、ＰＶＣシートを用いる従来の積層体における問題点（（１）ＰＶＣシートに表印刷を施しているので、堅い食品（例えば乾麺）と本パッケージを同梱し運搬する場合、摩擦により、印刷が欠落する問題。（２）延伸された素材を使用していないことから、印刷ピッチが安定せず、包装機でのトラブルが頻発していた問題。）を解決することができる。
【００４１】
印刷層およびラミネート層は、特に限定されないが、従来の表印刷において発生していた摩擦による印刷のカスレを防止し、印刷ピッチを安定させる観点から、ラミネート基材に裏印刷を施し、これを表層１０上にドライラミネートすることにより形成することが好ましい。また、ドライラミネートするに際して、接着性を高めるために、表層の接着面に、コロナ処理等の表面処理を施すことが好ましい。ラミネート基材としては、非晶質無延伸ＰＥＴ（ＡＰＥＴ）、延伸ＰＥＴ（ＯＰＥＴ）、結晶性ＰＥＴ（ＣＰＥＴ）、延伸ＰＰ（ＯＰＰ）、無延伸ＰＰ（ＣＰＰ）、ポリブチレンテレフタレート（ＰＢＴ）、延伸Ｎｙ（ＯＮｙ）、無延伸Ｎｙ（ＣＮｙ）、ポリエチレンナフタレート（ＰＥＮ）等を用いることができるが、成形が可能で、印刷ピッチが安定なものであれば、特に限定されない。
【００４２】
本発明の分配パッケージの蓋材用共押出フィルム１００における各層の合計厚みは、下限が５０μｍ以上であることが好ましく、１００μｍ以上であることがより好ましく、２００μｍ以上であることがさらに好ましい。また、その上限については、６００μｍ以下であることが好ましく、４５０μｍ以下であることがより好ましく、３５０μｍ以下であることがさらに好ましい。
【００４３】
本発明において、分配パッケージの蓋材用共押出フィルム１００の曲げ弾性率は、下限が３０００ＭＰａ以上であることが好ましく、３４００ＭＰａ以上であることがより好ましく、３８００ＭＰａ以上であることがさらに好ましい。また、その上限については、５０００ＭＰａ以下であることが好ましく、４８００ＭＰａ以下であることがより好ましく、４５００ＭＰａ以下であることがさらに好ましい。
【００４４】
本発明において、分配パッケージの蓋材用共押出フィルム１００の酸素透過率は、３ml/m2・0.1MPa・day以下であることが好ましく、２ml/m2・0.1MPa・day以下であることがより好ましく、１ml/m2・0.1MPa・day以下であることがさらに好ましい。例えば、ＡＮｙ層１１を構成する樹脂としてＭＸＤ−６と６−ナイロン（６−Ｎｙ）との混合物を用いた場合、ＡＮｙ層１１の層厚みを１２０μｍ以上とすることによって、フィルム全体の酸素透過率を３ml/m2・0.1MPa・day以下にすることができ、優れたガスバリア性を維持できる。また、例えば、ＡＮｙ層１１の層厚みを３５μｍとした場合においても、フィルム全体の酸素透過率を２０〜４０ml/m2・0.1MPa・dayと低い値とすることができる。
【００４５】
＜分配パッケージの蓋材＞
本発明の分配パッケージの蓋材２においては、上記した本発明の分配パッケージの蓋材用共押出フィルム１００を所定の形状に切断し、その切断片の中央部に凸形状３を設け、この凸形状３に直行する方向にハーフカット４を設ける。凸形状３は、開封部にあたるものであり、蓋材２を折り曲げた際、曲げ応力が開封部である凸形状３に集中し、この凸形状３が切り裂け、分配パッケージ２００の内容物が吐出される。凸形状３としては、例えば、四角錐、半円状（ドーム形状）、立方体等が挙げられるが、応力を集中することができればよいので、これらの形状に限定されない。成形方法としては、凸部をシャープに成形することができることから、オスメス成形が好ましい。
【００４６】
本発明において、分配パッケージの蓋材用共押出フィルム１００の開封性に影響を及ぼす因子としては、（１）ＡＮｙ層１１の割れ性、（２）ＡＮｙ層１１とＰＥ第二層２１との層間剥離強度、（３）ＰＥ第一層３１およびＰＥ第二層２１の膜切れ性、厚みの３因子が挙げられる。開封性を良好にするために、ＡＮｙ層１１の表面にはＡＮｙ層１１が割れる方向に一直線に形成したハーフカット４を設けることが好ましい。
【００４７】
ハーフカット４とは、凸部３にさらに曲げ応力を集中し、開封し易くするために設けるものであり、成形された凸形状３の中央部を横切る方向に、カット刃で蓋材の総厚みに対し、１０〜５０％程度の深さで切り目を、蓋材２が折れる方向と同方向において連続で入れることにより成形される。また、ハーフカット４は、凸部３の頂点部のみに、切り目を２〜１０ｍｍ程度の幅で点線状に入れることにより成形することもできる。
【００４８】
本発明において分配パッケージの蓋材用共押出フィルム１００は、ＡＮｙ層１１の良好な割れ性、ＰＥ第二層２１からＰＥ第一層３１までの良好な裂け性、および開封口の良好な照準性により、スムーズな開封性が得られる。
【００４９】
＜分配パッケージ＞
本発明の分配パッケージ２００は、上記した分配パッケージの蓋材２を、底材１に接着されて製造される。用途は、主に、マヨネーズ、ケチャップ、マスタード、ジャム等の食品の包装用容器である。一方、底材１には、無延伸共押出複合フィルムを使用することが好適である。構成として、
Ｎｙ層／ＥＶＯＨ層／ＰＥ層
が酸素バリア性、深絞り適性、プレヒーターの下加熱熱板（接触加熱）のトラレ性の面から有効である。内容物である粘ちょう体を充填するため、深絞り成形を施すが、工程として、フィルム加熱（熱板への接触加熱）の後に、圧空・真空成形の方式が一般的である。加熱温度は、８５〜１１０℃が好適である。成形された底材１へは、粘ちょう体が充填され、成形された蓋材２と合わされ、ヒートシールされる。このシールは、蓋材２および底材１のシール面界面で剥がれることなく、完全シールされる。分配パッケージ２００のサイズは、タテ２０〜１００ｍｍ×ヨコ２０〜１００ｍｍ×深さ３〜４０ｍｍ程度である。開封方法は、パッケージの両端を片手で持ち、蓋材２の中央部より、底材１が内側にくるような方向で分配パッケージ２００を潰すようにすると、蓋材２の凸部３が裂け、内容物が吐出する。
【実施例】
【００５０】
以下の実施例１〜６および比較例１にてそれぞれ示す層構成において、共押出法または共押出法とドライラミネート法との組み合わせにより製膜を行い、以下に示す試験方法および評価基準により評価した。
【００５１】
（実施例１）
共押出成形によって、以下の層構成を有する共押出フィルムを得た。
ＡＮｙ層（ＭＸＤ−６）／接着層／ＰＥ第二層（ＬＤＰＥ）／ＰＥ第一層（ＬＤＰＥ）
【００５２】
（実施例２）
共押出成形によって、以下の層構成を有する共押出フィルムを得た。
ＡＮｙ層（ＭＸＤ−６）／接着層／ＰＥ第二層（ＨＤＰＥ）／ＰＥ第一層（ＬＤＰＥ）
【００５３】
（実施例３）
共押出成形によって、以下の層構成を有する共押出フィルムを得た。
ＡＮｙ層（ＭＸＤ−６）／接着層／ＰＥ第二層（ＨＤＰＥ（３０質量％）＋ＬＤＰＥ（７０質量％））／ＰＥ第一層（ＬＤＰＥ）
【００５４】
（実施例４）
共押出成形によって、以下の層構成を有する共押出フィルムを得た。
ＡＮｙ層（ＭＸＤ−６（９０質量％）＋６−Ｎｙ（１０質量％））／接着層／ＰＥ第二層（ＬＤＰＥ）／ＰＥ第一層（ＬＤＰＥ）
【００５５】
（実施例５）
共押出成形によって、以下の層構成を有する共押出フィルムを得た。
ＡＮｙ層（ＭＸＤ−６（８０質量％）＋６−Ｎｙ（２０質量％））／接着層／ＰＥ第二層（ＬＤＰＥ）／ＰＥ第一層（ＬＤＰＥ）
【００５６】
（実施例６）
共押出成形によって、以下の層構成を有する共押出フィルムを得た。
ＡＮｙ層（ＭＸＤ−６（７０質量％）＋６−Ｎｙ（３０質量％））／接着層／ＰＥ第二層（ＬＤＰＥ）／ＰＥ第一層（ＬＤＰＥ）
【００５７】
（比較例１）
共押出成形およびドライラミネートにより、以下の層構成を有するフィルムを得た。
ＰＶＣ／／ＥＶＯＨ層／６−Ｎｙ／接着層／ＰＥ層（ＬＤＰＥ）
【００５８】
上記の各実施例および比較例における、フィルムの層構成および各層の厚みを、表１に示した。
【００５９】
【表１】
2006103737.tif 000003
【００６０】
また、上記の各実施例および比較例における、各層において使用した材料の、メーカーおよび製品名を表２に示した。
【００６１】
【表２】
2006103737.tif 000004
【００６２】
＜性能評価試験方法および評価基準＞
以下に記載する性能評価試験を行い、所定の評価基準に基づいて分配パッケージの蓋材用共押出フィルムの評価を行った。評価結果を表３に示す。
（１）曲げ弾性率
各フィルムについて、ＩＳＯ１７８の試験規格に従って、曲げ弾性率（ＭＰａ）を測定した。
【００６３】
（２）開封性
各フィルムについて、１００ｍｍ×１００ｍｍの大きさのシートに切り取り、シートの中央に凸部（５ｍｍ×２０ｍｍ）をオスメス成形により形成した。このシートの両端を持って、シートを折り曲げて、凸部における開封性を評価した。なと、凸部を形成する際の、成形温度は１７０℃、成形時間は２秒である。
【００６４】
（３）酸素透過率
各フィルムについて、２３℃、６０％ＲＨの条件下、ＪＩＳ  Ｋ７１２６に従って、酸素透過率を測定した。
【００６５】
（４）作業性
各フィルムを製作する際の作業性について、以下の基準によって評価した。
作業性が良好で、生産コストがかからない。          ：○
作業性が悪く、生産コスト                          ：×
【００６６】
【表３】
2006103737.tif 000005
【００６７】
本発明の分配パッケージ（実施例１〜６）においては、良好な曲げ弾性率および酸素透過率を示し、作業性は良好であった。また、実施例１〜２については、概ね良好な開封性を示し、実施例３〜６については、良好な開封性を示した。これに対して、比較例１においては、良好な開封性を示したが、曲げ弾性率は小さく、酸素透過率は大きく、また、作業性が悪かった。
【００６８】
＜分配パッケージ＞
底材として下記層構成を有する共押出複合フィルムを用いて、下記の成形条件において底材および蓋材を成形し、内容物を詰めて、蓋材および底材をシールして、分配パッケージを製造した。実施例１〜６の共押出フィルムを用いて製造した分配パッケージは、良好な開封性を示し、分配パッケージとして好ましいものであった。
（層構成）
底材：Ｎｙ／ＥＶＯＨ／ＬＬＤＰＥ（シール層）
（各層の層厚は、Ｎｙ：５０μｍ、ＥＶＯＨ：１０μｍ、ＬＬＤＰＥ：９０μｍとした。）
（成形条件）
底材成形加熱温度：１５０℃、底材成形加熱時間：    ３秒
蓋材成形加熱温度：１６０℃、蓋材成形加熱時間：    ２秒
蓋・底材シール温度：１６０℃、蓋・底材シール時間：２秒
内容物：水１５ｃｃ／パック
【００６９】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う分配パッケージの蓋材用共押出フィルム、分配パッケージの蓋材および分配パッケージもまた本発明の技術的範囲に包含されるものとして理解されなければならない。
【図面の簡単な説明】
【００７０】
【図１】本発明の分配パッケージの蓋材用共押出フィルムの層構成を示す断面図である。
【図２】分配パッケージの外観を示す斜視図である。
【符号の説明】
【００７１】
１  底材
２  蓋材
３  凸部
４  ハーフカット
１０  表層
１１  ＡＮｙ層
２０  中間層
２１  ＰＥ第二層
３０  シール層
３１  ＰＥ第一層
４０  接着層
【図１】
2006103737.tif 000006
【図２】
2006103737.tif 000007